(57)【要約】【課題】取扱い性に優れ、柔軟なシートとなるためにロール状に巻き取る際に巻き易い炭素繊維マットと、その製造方法を提供する。【解決手段】炭素繊維とバインダー繊維からなり、バインダー繊維の融点よりも低い温度での加熱・加圧により形状が固定されてなることを特徴とする炭素繊維マット、および、炭素繊維とバインダー繊維からなる炭素繊維マットを、バインダー繊維のガラス転移点＋３０℃以上、融点−１０℃以下の温度で加熱・加圧して形状を固定することを特徴とする炭素繊維マットの製造方法。【選択図】なし【特許請求の範囲】
【請求項１】
炭素繊維とバインダー繊維からなり、バインダー繊維の融点よりも低い温度での加熱・加圧により形状が固定されてなることを特徴とする炭素繊維マット。
【請求項２】
バインダー繊維のガラス転移点＋３０℃以上、融点−１０℃以下の温度での加熱・加圧により形状が固定されてなる、請求項１に記載の炭素繊維マット。
【請求項３】
見かけ密度が０．０３０〜０．０８０ｇ／ｃｍ3の範囲にある、請求項１または２に記載の炭素繊維マット。
【請求項４】
バインダー繊維が捲縮を有している、請求項１〜３のいずれかに記載の炭素繊維マット。
【請求項５】
バインダー繊維の繊維長が１０〜１００ｍｍの範囲にある、請求項１〜４のいずれかに記載の炭素繊維マット。
【請求項６】
バインダー繊維の混率が１〜５０重量％の範囲にある、請求項１〜５のいずれかに記載の炭素繊維マット。
【請求項７】
炭素繊維の繊維長が５〜５０ｍｍの範囲にある、請求項１〜６のいずれかに記載の炭素繊維マット。
【請求項８】
炭素繊維とバインダー繊維からなる炭素繊維マットを、バインダー繊維のガラス転移点＋３０℃以上、融点−１０℃以下の温度で加熱・加圧して形状を固定することを特徴とする炭素繊維マットの製造方法。
【発明の詳細な説明】
【技術分野】
【０００１】
本発明は、取扱い性、生産性に優れた炭素繊維マットとその製造方法に関する。
【背景技術】
【０００２】
炭素繊維強化樹脂の成形用繊維基材として、炭素繊維マットは広く使用されている。この炭素繊維マットは、炭素繊維強化樹脂の成形用繊維基材を作製するために、基材全体の所定の位置に積層されたり、配置されたりするが、これら操作のために、シート状の炭素繊維マットをロール状に巻き取っておき、その巻取ロールから必要に応じて必要な量だけ巻き出すことができるようにしておくと、取扱い性に優れ、生産性の向上に寄与することが可能になる。
【０００３】
炭素繊維のみからなるマットでは、通常、取扱い可能なシートの形態に保持することは困難であるので、炭素繊維の集合体にバインダー（例えば、バインダー繊維）を混合し、バインダーによってシート状の炭素繊維マットの形態を保持するようにした技術が知られている。
【０００４】
例えば特許文献１には炭素繊維と捲縮を有する熱可塑性樹脂繊維からなるマットをカレンダープレスし、捲縮繊維（バインダー繊維）を溶融させてマットの形態を固定する方法が開示されている。しかし、この方法では、バインダー繊維を溶融させているので、作製されるマットが硬く、巻きにくい。したがって、前述したような取扱い性に優れ、生産性の向上に寄与することが可能な、ロール状に巻き取られた炭素繊維マットは得られにくい。
【０００５】
また、特許文献２には、炭素繊維と熱可塑性樹脂繊維（芯鞘繊維）からなるマットを加熱プレスし、芯鞘繊維の鞘部分を融着させてマットの形態を固定する方法が開示されている。しかし、この方法においても、バインダー繊維の少なくとも鞘部分を溶融させているので、作製されるマットが硬く、巻きにくく、上記同様の問題が残されている。
【先行技術文献】
【特許文献】
【０００６】
【特許文献１】特開平２−４１４２７号公報
【特許文献２】特開２０１１−１４４４７３号公報
【発明の概要】
【発明が解決しようとする課題】
【０００７】
そこで本発明の課題は、上記のような従来技術におけるバインダー繊維の融着による形態固定では実現できなかった、取扱い性に優れ、柔軟なシートとなるためにロール状に巻き取る際に巻き易い炭素繊維マットと、その製造方法を提供することにある。
【課題を解決するための手段】
【０００８】
上記課題を解決するために、本発明に係る炭素繊維マットは、炭素繊維とバインダー繊維からなり、バインダー繊維の融点よりも低い温度での加熱・加圧により形状が固定されてなることを特徴とするものからなる。この加熱・加圧は、例えば、バインダー繊維の融点よりも低い温度で加熱・加圧可能なカレンダープレス機を用いて行うことができる。
【０００９】
このような本発明に係る炭素繊維マットにおいては、バインダー繊維の融点よりも低い温度で加熱・加圧されているので、バインダー繊維が実質的に溶融せずに繊維形状を維持したままの状態での、形態が固定された炭素繊維マットとなる。バインダー繊維が溶融されないので、つまり、溶融された後固まることはないので、炭素繊維マットとしては十分な柔軟性を保持することができ、巻き取りやすいという取扱い性に優れたマットが実現され、それによって生産性の向上も可能になる。
【００１０】
上記本発明に係る炭素繊維マットは、バインダー繊維のガラス転移点＋３０℃以上、融点−１０℃以下の温度での加熱・加圧により形状が固定されてなることが好ましい。この加熱・加圧のための温度は、より好ましくは、バインダー繊維のガラス転移点＋５０℃以上、融点−１５℃以下の温度であり、さらに好ましくは、バインダー繊維のガラス転移点＋８０℃以上、融点−２５℃以下の温度である。
【００１１】
また、上記本発明に係る炭素繊維マットにおいては、炭素繊維マットの見かけ密度が０．０３０〜０．０８０ｇ／ｃｍ3の範囲にあることが好ましく、より好ましくは、０．０３０〜０．０７０ｇ／ｃｍ3の範囲、さらに好ましくは、０．０３５〜０．０５０ｇ／ｃｍ3の範囲である。このように見かけ密度を適切な範囲とすることにより、適切に柔らかいシート状のマットとなり、硬すぎて巻けない問題が解消された、巻き取りやすく取扱い性に優れたロール状の炭素繊維マットを実現可能となる。ただし、見かけ密度が低くなりすぎると、その分シートが厚くなるので、巻き取ることができないか、巻き形状が悪化するという不具合を招く。
【００１２】
また、上記バインダー繊維は、捲縮を有していることが好ましい。バインダー繊維が捲縮を有していることにより、炭素繊維との交絡性が向上し、炭素繊維同士をバインダー繊維によって結合しやすくなって、炭素繊維マットの形態固定性が向上する。
【００１３】
バインダー繊維の種類としては、特に限定はないが、繊維が熱可塑性樹脂からなることが好ましい。バインダー繊維を構成する熱可塑性樹脂としては、ナイロン６、ナイロン６６、ナイロン６１０、ナイロン４１０、ナイロン５６、ナイロン９Ｔ、ポリエチレン、ポリプロピレン、ポリエチレンテレフタレート、ポリプロピレンテレフタレート、ポリブチレンテレフタレート、ポリ乳酸、ポリフェニレンサルファイドなどが好ましく用いられる。また、バインダー繊維は熱可塑性樹脂単独で構成されていてもよいし、複数の熱可塑性樹脂が混在している状態で構成されていてもよい。例えば、２種以上の熱可塑性樹脂をブレンドしたものや、低融点の熱可塑性樹脂を鞘成分とした芯鞘構造のバインダー繊維であってもよい。
【００１４】
また、バインダー繊維の繊維長としては、１０〜１００ｍｍの範囲にあることが好ましく、より好ましい範囲は、３０〜８０ｍｍの範囲、さらに好ましい範囲は、３８〜７６ｍｍの範囲である。バインダー繊維の繊維長が短すぎると、炭素繊維との交絡性が低下してバインダーとしての機能が低くなり、長すぎると、バインダー繊維を均一に分散させにくくなったり、バインダー繊維の混率のコントロールが難しくなったりする。
【００１５】
バインダー繊維は、バインダーとしての機能を確保し、かつ、炭素繊維に対して多くなりすぎないようにする観点から、適当な混率で配合されていることが好ましい。バインダー繊維の混率は、１〜５０重量％の範囲にあることが好ましく、より好ましい範囲は、５〜４０重量％の範囲、さらに好ましい範囲は、１０〜３０重量％の範囲である。
【００１６】
加熱・加圧により形状が固定される前の炭素繊維とバインダー繊維からなるシート状の炭素繊維マットは、例えば、カーディング装置やエアレイド装置によって作製でき、さらにカーディング装置やエアレイド装置によって上記バインダー繊維の混率も調整可能である。
【００１７】
ここで、カーディングとは、不連続な繊維の集合体をくし状のもので概略同一方向に力を加えることにより、不連続な繊維の方向を揃えたり、繊維を開繊する操作のことをいう。一般的には針状の突起を表面に多数備えたロール及び／またはのこぎりの刃状の突起を有するメタリックワイヤを巻きつけたロールを有するカーディング装置を用いて行う。かかるカーディングを実施するにあたっては、炭素繊維が折れるのを防ぐ目的で炭素繊維がカーディング装置の中に存在する時間（滞留時間）を短くすることが好ましい。具体的にはカーディング装置のシリンダーロールに巻かれたワイヤー上に存在する炭素繊維をできるだけ短時間でドッファーロールに移行させることが好ましい。したがって、かかる移行を促進するためにシリンダーロールの回転数は、例えば１５０ｒｐｍ以上といった高い回転数で回転させることが好ましい。また、同様の理由で、ドッファーロールの表面速度は例えば、１０ｍ／分以上といった速い速度が好ましい。
【００１８】
カーディング装置としては、特に制限がなく一般的なものを用いることができる。例えば、図１に示すように、カーディング装置１は、シリンダーロール２と、その外周面に近接して上流側に設けられたテイクインロール３と、テイクインロール３とは反対側の下流側においてシリンダーロール２の外周面に近接して設けられたドッファーロール４と、テイクインロール３とドッファーロール４との間においてシリンダーロール２の外周面に近接して設けられた複数のワーカーロール５と、ワーカーロール５に近接して設けられたストリッパーロール６と、テイクインロール３と近接して設けられたフィードロール７及びベルトコンベアー８とから主として構成されている。ベルトコンベアー８上に、例えば不連続な炭素繊維束９とバインダー繊維１０が供給され、これらはフィードロール７の外周面、次いでテイクインロール３の外周面を介してシリンダーロール２の外周面上に導入される。この段階までで炭素繊維束は解され、綿状の炭素繊維束の集合体となっている。シリンダーロール２の外周面上に導入された綿状の炭素繊維束の集合体およびバインダー繊維は一部、ワーカーロール５の外周面上に巻き付くが、これはストリッパーロール６によって剥ぎ取られ再びシリンダーロール２の外周面上に戻される。フィードロール７、テイクインロール３、シリンダーロール２、ワーカーロール５、ストリッパーロール６のそれぞれのロールの外周面上には多数の針、突起が立った状態で存在しており、上記工程で炭素繊維束が針の作用により開繊され、炭素繊維とバインダー繊維の集合体の１形態であるシート状のウエブ１１としてドッファーロール４の外周面上に移動する。このシート状のウエブ１１に対して、本発明における所定の加熱・加圧が行われ、溶融されないバインダー繊維によって炭素繊維マットの形状が固定される。
【００１９】
本発明において使用される炭素繊維は、特に限定されないが、高強度、高弾性率炭素繊維が使用でき、これらは１種または２種以上を併用してもよい。中でも、ＰＡＮ系、ピッチ系、レーヨン系などの炭素繊維が挙げられる。本発明に係る炭素繊維マットを用いて得られる成形品の強度と弾性率とのバランスの観点から、ＰＡＮ系炭素繊維がさらに好ましい。炭素繊維の密度は、１．６５〜１．９５ｇ／ｃｍ３のものが好ましく、さらには１．７０〜１．８５ｇ／ｃｍ３のものがより好ましい。密度が大きすぎるものは得られる炭素繊維強化樹脂成形品の軽量性能に劣り、小さすぎるものは、得られる炭素繊維強化樹脂成形品の機械特性が低くなる場合がある。
【００２０】
また、エアレイドとは短繊維の不織布シートの製造方法であり、不連続な繊維の集合体を空気の流れに乗せて均一分散させ、それを金網上に降らせて吸引捕集し、シート状の不織布を得る操作のことをいう。本発明においてエアレイド装置としては、特に制限がなく一般的なものを用いることができる。
【００２１】
次にエアレイドについて説明するに、一般的なエアレイド法としては、本州製紙法、クロイヤー法、ダンウェブ法、Ｊ＆Ｊ法、ＫＣ法、スコット法などが挙げられる（以上、不織布の基礎と応用（日本繊維機械学会不織布研究会  １９９３年刊）を参照）。
【００２２】
例えば、図２に示すように、エアレイド装置１２は、互いに逆回転する円筒状でかつ細孔を持つドラム１３と各ドラム１３内に設置されたピンシリンダー１４を有し、多量の空気と共に炭素繊維束単体もしくは炭素繊維束と熱可塑性樹脂繊維がドラム１３に風送され、ドラム１３内のピンシリンダー１４によって開繊され、細孔より排出されて、その下を走行するワイヤ１５上に落下する。ここで風送に用いた空気はワイヤ１５下に設置されたサクションボックス１６に吸引され、開繊された炭素繊維束単体もしくは開繊された炭素繊維束と熱可塑性樹脂繊維のみワイヤ１５上に残り、炭素繊維シートを形成する。
【００２３】
また、得ようとする炭素繊維強化樹脂成形品における炭素繊維とマトリックス樹脂の接着性を向上する等の目的で炭素繊維には表面処理を施しておくこともできる。表面処理の方法としては，電解処理、オゾン処理、紫外線処理等がある。また、炭素繊維の毛羽立ちを防止したり、炭素繊維の収束性を向上させたり、成形品における炭素繊維とマトリックス樹脂との接着性を向上する等の目的で炭素繊維にサイジング剤が付与されていてもかまわない。サイジング剤としては、特に限定されないが、エポキシ基、ウレタン基、アミノ基、カルボキシル基等の官能基を有する化合物が使用でき、これらは１種または２種以上を併用してもよい。
【００２４】
また、本発明に係る炭素繊維マットにおける炭素繊維の繊維長としては、５〜５０ｍｍの範囲にあることが好ましく、より好ましくは１０〜４０ｍｍの範囲、さらに好ましくは１５〜３５ｍｍの範囲である。炭素繊維の繊維長が短すぎると、シート状の炭素繊維マットの形態を保持しにくくなり、長すぎると、バインダー繊維を均一に分散させにくくなる。
【００２５】
本発明は、炭素繊維とバインダー繊維からなる炭素繊維マットを、バインダー繊維のガラス転移点＋３０℃以上、融点−１０℃以下の温度で加熱・加圧して形状を固定することを特徴とする炭素繊維マットの製造方法についても提供する。加熱・加圧のための温度は、好ましくは、バインダー繊維のガラス転移点＋５０℃以上、融点−１５℃以下の温度であり、より好ましくは、バインダー繊維のガラス転移点＋８０℃以上、融点−２５℃以下の温度である。
【００２６】
本発明の炭素繊維マットを加熱・加圧する装置としては特に限定されず、加熱・加圧により形状を固定できる機能を有するものであれば一般的な加熱・加圧装置を使用することができる。例えば、バッチ式のプレス装置でもよいし、カレンダーロールプレス機やラミネートプレス機のような連続式のプレス装置でもよい。
【発明の効果】
【００２７】
このように、本発明に係る炭素繊維マットおよびその製造方法によれば、炭素繊維マットを積層したりする際等に破れたりすることがなく、シート状の炭素繊維マットが柔軟であるためにロール状に巻き取りやすいといった取扱い性や生産性に優れた炭素繊維マットを提供することができる。
【図面の簡単な説明】
【００２８】
【図１】本発明において加熱・加圧前の炭素繊維マットを作製するためのカーディング装置の一例を示す概略構成図である。
【図２】本発明において加熱・加圧前の炭素繊維マットを作製するためのエアレイド装置の一例を示す概略構成図である。
【発明を実施するための形態】
【００２９】
以下に、本発明に係る炭素繊維マットおよびその製造方法を実施例、比較例に基づいて説明する。まず、実施例、比較例において用いた物性と特性の測定、評価方法について説明する。
【００３０】
（１）見かけ密度
得られた炭素繊維マットを３０ｃｍ角に切出し、定規やノギス等で縦、横、高さを測定して体積を算出し、炭素繊維マットの重量を測定して、これを体積で除して求め、これを５つのサンプルで行って単純平均したものを本発明における見かけ密度とした。
【００３１】
（２）巻取り性の評価
加熱プレス後の炭素繊維マットの取扱い性が良好で、かつ紙管への巻き取り時の巻き形状に優れるものを○、炭素繊維マットを引っ張ると少し伸びたりして取扱い性が若干悪いが、紙管への巻取り時の巻き形状は問題ないものを△、炭素繊維マットを引っ張ると大きく伸びたり破れたりするものや、紙管への巻取り時の巻き形状が悪いものを×とした。なお、○と△と判定したものを合格とし、×を不合格とした。
【実施例】
【００３２】
実施例１
東レ（株）製の炭素繊維束（Ｔ７００ＳＣ−１２ｋ）を繊維長１５ｍｍにカットし、カットした炭素繊維束とナイロン６短繊維（短繊維繊度１．７ｄｔｅｘ、繊維長５１ｍｍ、捲縮数１２山／２５ｍｍ、捲縮率１５％、融点２２５℃、ガラス転移点４８℃）を質量比で９０：１０の割合で混合し、カーディング装置に投入した。カーディング装置から出てきたウェブをクロスラップし、炭素繊維とナイロン６繊維とからなる幅１．５ｍ、目付１００ｇ／ｃｍ2のシートを作製した。得られたシートをカレンダーロールプレス機（上下ロールとも鏡面金属製のもの）にて荷重６ｔ、クリアランス１００μｍ、送り速度０．５ｍ／分、ロール温度１８０℃にてプレスして紙管に巻き取り、炭素繊維マットを得た。得られた炭素繊維マットの見かけ密度は０．０４４ｇ／ｃｍ３であった。また、得られた炭素繊維マットは加熱、加圧によって形態固定されているため取扱性に優れ、シートに張力が多少かかっても破れたりはせず、紙管への巻取りもスムーズに行え、巻き形状もきれいな仕上がりであった。結果を、以下の実施例、比較例とともに表１にまとめて示す。
【００３３】
実施例２
炭素繊維束とナイロン短繊維の混率を質量比で８０：２０にした以外は実施例１と同様にして炭素繊維とナイロン６繊維とからなる幅１．５ｍ、目付１００ｇ／ｃｍ2のシートを作製した。得られたシートを送り速度を１．０ｍ／分、ロール温度を２００℃とする以外は実施例１と同様にしてプレスして紙管に巻き取り、炭素繊維マットを得た。得られた炭素繊維マットの見かけ密度は０．０４２ｇ／ｃｍ３であった。また、得られた炭素繊維マットは加熱、加圧によって形態固定されているため取扱性に優れ、シートに張力が多少かかっても破れたりはせず、紙管への巻取りもスムーズに行え、巻き形状もきれいな仕上がりであった。
【００３４】
実施例３
炭素繊維束の繊維長を５０ｍｍ、ナイロン６短繊維の繊維長を３８ｍｍとした以外は、実施例１と同様にして炭素繊維とナイロン６繊維とからなる幅１．５ｍ、目付１００ｇ／ｃｍ2のシートを作製した。得られたシートをロール温度を１００℃、送り速度を２ｍ／分とする以外は実施例１と同様にしてプレスして紙管に巻き取り、炭素繊維マットを得た。得られた炭素繊維マットの見かけ密度は０．０３９ｇ／ｃｍ３であった。また、得られた炭素繊維マットは加熱、加圧によって形態固定されているため取扱性に優れ、シートに張力が多少かかっても破れたりはせず、紙管への巻取りもスムーズに行え、巻き形状もきれいな仕上がりであった。
【００３５】
実施例４
炭素繊維束の繊維長を２５ｍｍ、ナイロン６短繊維の繊維長を７６ｍｍとした以外は、実施例１と同様にして炭素繊維とナイロン６繊維とからなる幅１．５ｍ、目付１００ｇ／ｃｍ2のシートを作製した。得られたシートをロール温度を１５０℃とする以外は実施例１と同様にしてプレスして紙管に巻き取り、炭素繊維マットを得た。得られた炭素繊維マットの見かけ密度は０．０３５ｇ／ｃｍ３であった。また、得られた炭素繊維マットは加熱、加圧によって形態固定されていたが、シートに張力がかかると若干炭素繊維マットが伸びる傾向が見られたが、紙管への巻取りもスムーズに行え、巻き形状もきれいな仕上がりであった。
【００３６】
実施例５
東レ（株）製の炭素繊維束（Ｔ７００ＳＣ−１２ｋ）を繊維長１０ｍｍにカットし、カットした炭素繊維束とナイロン６１０短繊維（短繊維繊度１．７ｄｔｅｘ、繊維長５１ｍｍ、捲縮数１２山／２５ｍｍ、捲縮率１５％、融点２２５℃、ガラス転移点５０℃）を質量比で７０：３０の割合で混合し、カーディング装置に投入した。カーディング装置から出てきたウェブをクロスラップし、炭素繊維とナイロン６１０繊維とからなる幅１．５ｍ、目付１００ｇ／ｃｍ2のシートを作製した。得られたシートをロール温度を１２０℃とする以外は実施例１と同様にしてプレスして紙管に巻き取り、炭素繊維マットを得た。得られた炭素繊維マットの見かけ密度は０．０３２ｇ／ｃｍ３であった。また、得られた炭素繊維マットは加熱、加圧によって形態固定されていたが、シートに張力がかかると若干炭素繊維マットが伸びる傾向が見られたが、紙管への巻取りもスムーズに行え、巻き形状もきれいな仕上がりであった。
【００３７】
実施例６
東レ（株）製の炭素繊維束（Ｔ７００ＳＣ−１２ｋ）を繊維長１０ｍｍにカットし、カットした炭素繊維束とポリフェニレンサルファイド（ＰＰＳ）短繊維（短繊維繊度２．０ｄｔｅｘ、繊維長５１ｍｍ、捲縮数１２山／２５ｍｍ、捲縮率１５％、融点２８０℃、ガラス転移点９０℃）を質量比で９０：１０の割合で混合し、カーディング装置に投入した。出てきたウェブをクロスラップし、炭素繊維とＰＰＳ繊維とからなる幅１．５ｍ、目付１００ｇ／ｃｍ2のシートを作製した。得られたシートをロール温度を２４０℃とする以外は実施例１と同様にしてプレスして紙管に巻き取り、炭素繊維マットを得た。得られた炭素繊維マットの見かけ密度は０．０５４ｇ／ｃｍ３であった。また、得られた炭素繊維マットは加熱、加圧によって形態固定されているため取扱性に優れ、シートに張力が多少かかっても破れたりはせず、紙管への巻取りもスムーズに行え、巻き形状もきれいな仕上がりであった。
【００３８】
実施例７
東レ（株）製の炭素繊維束（Ｔ７００ＳＣ−１２ｋ）を繊維長１５ｍｍにカットし、カットした炭素繊維束とポリアミド（ナイロン６）短繊維（単繊維繊度１．７ｄｔｅｘの長繊維を繊維長５ｍｍでカットしたもの）を質量比で９０：１０の割合で混合し、図２に示したようなエアレイド装置に投入し、炭素繊維とナイロン６繊維とからなる目付１００ｇ／ｍ2のシート状の炭素繊維集合体を形成した。得られたシートを、ロール温度を２１０℃とする以外は実施例１と同様にしてプレスして紙管に巻き取り、炭素繊維マットを得た。得られた炭素繊維マットの見かけ密度は０．０６１ｇ／ｃｍ３であった。また、得られた炭素繊維マットは加熱、加圧によって形態固定されているため取扱性に優れ、シートに張力が多少かかっても破れたりはせず、紙管への巻取りもスムーズに行え、巻き形状もきれいな仕上がりであった。
【００３９】
比較例１
実施例１で得られたシートをロール温度を２５０℃としてプレスする以外は実施例１と同様にして炭素繊維マットを得た。得られた炭素繊維マットの見かけ密度は０．０８９ｇ／ｃｍ３であった。また、得られた炭素繊維マットはバインダー繊維の融点（２２５℃）以上の温度で加熱、加圧して形態固定されているため取扱性に優れるものの、バインダー繊維が融解しているため、シートが剛直になって紙管への巻取りがスムーズに行えず、巻き形状も良くないものであった。
【００４０】
比較例２
実施例１で得られたシートをロール温度を４０℃としてプレスする以外は実施例１と同様にして炭素繊維マットを得た。得られた炭素繊維マットの見かけ密度は０．０２９ｇ／ｃｍ３であった。また、得られた炭素繊維マットはバインダー繊維のガラス転移点（４８℃）以下の温度で加熱、加圧しているために形態固定効果が不十分であり、シートが破れやすく紙管への巻取りがスムーズに行えず、巻き形状も良くないものであった。
【００４１】
【表１】
2014101618.tif 000002
【産業上の利用可能性】
【００４２】
本発明に係る炭素繊維マットおよびその製造方法は、炭素繊維マットを使用するあらゆる炭素繊維強化樹脂の成形に適用することができる。
【符号の説明】
【００４３】
１  カーディング装置
２  シリンダーロール
３  テイクインロール
４  ドッファーロール
５  ワーカーロール
６  ストリッパーロール
７  フィードロール
８  ベルトコンベアー
９  不連続な炭素繊維
１０  バインダー繊維
１１  シート状のウエブ
１２  エアレイド装置
１３  ドラム
１４  ピンシリンダー
１５  ワイヤ
１６  サクションボックス
【図１】
2014101618.tif 000003
【図２】
2014101618.tif 000004